ПОЛИОЛЕФИНОВАЯ КОМПОЗИЦИЯ, УСИЛЕННАЯ НАПОЛНИТЕЛЕМ, И ТРУБА, СОДЕРЖАЩАЯ ПОЛИОЛЕФИНОВУЮ КОМПОЗИЦИЮ

1. Труба, содержащая пространственно сшитую полиолефиновую композицию, которая получена посредством перекрестного сшивания полиолефиновой композиции, где полиолефиновая композиция включает:
- основную смолу, включающую перекрестно сшиваемый олефиновый гомо- или сополимер (А), содержащий гидролизуемые кремнийсодержащие группы, и
- наполнитель (Б), выбранный из минерального стеклянного наполнителя, слюды, волластонита, полевого шпата, баритов и углеродных волокон.
2. Труба по п.1, где перекрестно сшиваемый олефиновый гомо- или сополимер (А) представляет собой полиэтилен.
3. Труба по п.1, где количество кремнийсодержащих групп в перекрестно сшиваемом олефиновом гомо- или сополимере (А) варьирует от 0,001 до около 15 мас.% от общей массы перекрестно сшиваемого олефинового гомо- или сополимера (А).
3
4. Труба по п.1, где к перекрестно сшиваемому олефиновому гомо- или сополимеру (А) привит силан, и плотность указанного сополимера составляет от 920 до 960 кг/м.
5. Труба по п.1, где гидролизуемые кремнийсодержащие группы вводят в олефиновый гомо- или сополимер (А) посредством внедрения ненасыщенного соединения кремния, представленного формулой:
1
где R представляет собой этиленовую ненасыщенную углеводородную, оксиуглеводородную или (мет)акрилокси углеводородную группу,
2
R представляет собой алифатическую насыщенную углеводородную группу,
Y, который может быть одинаковым или различным, представляет собой гидролизуемую органическую группу, и
q равно 0, 1 или 2.
6. Труба по п.1, где наполнитель (Б) содержится в количестве от 3 до 50 мас.% от общей массы полиолефиновой композиции.
7. Труба по п.1, где полиолефиновую композицию перекрестно сшивают в процессе отверждения во влажной среде с использованием катализатора силанольной конденсации.
8. Труба по п.7, где катализатор силанольной конденсации выбирают из группы, состоящей из неорганических кислот, таких как серная кислота и соляная кислота, органических кислот, таких как лимонная кислота, стеариновая кислота, уксусная кислота, сульфоновая кислота и алкановых кислот, таких как додекановая кислота, органических оснований, карбоновых кислот, металлоорганических соединений, включая органические титанаты и комплексы, или карбоксилаты свинца, кобальта, железа, никеля, цинка и олова, или предшественников этих соединений.
9. Труба по п.1, обладающая модулем упругости при растяжении, измеренным согласно ИСО 527-2/1 В, от 1200 МПа до не более 7000 МПа.
50
10. Труба по п.1, обладающая ударной прочностью, измеренной методом падающего груза (H) согласно EN 1411:1996, не менее 800 мм.
11. Труба по п.1, обладающая сопротивлением давлению, измеренным согласно ИСО 1167, не менее 100 ч при 4,5 МПа при 80°С, в сочетании с модулем упругости при растяжении, измеренным согласно ИСО 527-2/1 В, от 1200 МПа до не более 7000 МПа.
12. Труба по п.1, представляющая собой напорную трубу или ненапорную трубу.
13. Применение полиолефиновой композиции для получения трубы, где композиция содержит:
- основную смолу, включающую перекрестно сшиваемый олефиновый гомо- или сополимер (А), содержащий гидролизуемые кремнийсодержащие группы, и
- наполнитель (Б), выбранный из группы, состоящей из минерального стеклянного наполнителя, слюды, волластонита, полевого шпата, баритов и углеродных волокон,
где композицию подвергают условиям перекрестного сшивания.